(57)【要約】  ドナー−アクセプター型共役ポリマーの溶液が、ドナー−アクセプター型共役ポリマー溶液を１４０℃から室温まで冷却した場合に、少なくとも１００ｎｍのピーク光吸収スペクトルのレッドシフトを示す、有機化合物、ドナー−アクセプター型共役ポリマー、配合物、及び薄膜。【特許請求の範囲】
【請求項１】
以下の式：
【化１】
2017534621.tif 000033
の有機化合物。
【請求項２】
以下の式：
【化２】
2017534621.tif 000034
の１つ以上の繰り返し単位を含む、ドナー−アクセプター型共役ポリマー。
【請求項３】
以下の式：
【化３】
2017534621.tif 000035
［式中、Ａｒは芳香族単位である］
の１つ以上の繰り返し単位を含む、ドナー−アクセプター型共役ポリマー。
【請求項４】
Ａｒが２つ以上の芳香族環を含有する、請求項３に記載のドナー−アクセプター型共役ポリマー。
【請求項５】
Ａｒが、
【化４】
2017534621.tif 000036
［式中、各Ｒは、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基である］
からなる群から選択される芳香族単位を含有する、請求項３に記載のドナー−アクセプター型共役ポリマー。
【請求項６】
前記共役ドナー−アクセプター型ポリマーの平均分子量が２０，０００〜４０，０００グラム／モルの範囲である、請求項３に記載のドナー−アクセプター型共役ポリマー。
【請求項７】
前記ドナー−アクセプター型共役ポリマーの溶液が、前記ドナー−アクセプター型共役ポリマー溶液を１４０℃から室温まで冷却した場合に少なくとも１００ｎｍのピーク光吸収スペクトルのレッドシフトを示す、請求項３に記載のドナー−アクセプター型共役ポリマー。
【請求項８】
前記ドナー−アクセプター型共役ポリマーの溶液が、前記ドナー−アクセプター型共役ポリマー溶液を１４０℃から室温まで冷却した場合に約７４０ｎｍにおいてピーク光吸収スペクトルのレッドシフトを示す、請求項３に記載のドナー−アクセプター型共役ポリマー。
【請求項９】
前記ドナー−アクセプター型共役ポリマーが、１．６５ｅＶ以下の光学バンドギャップを有することをさらに特徴とする、請求項３に記載のドナー−アクセプター型共役ポリマー。
【請求項１０】
前記ドナー−アクセプター型共役ポリマーが、
【化５−１】
2017534621.tif 000037
【化５−２】
2017534621.tif 000038
【化５−３】
2017534621.tif 000039
からなる群から選択される、請求項３に記載のドナー−アクセプター型共役ポリマー。
【請求項１１】
ＰＢＴｆｆ４Ｔ−ＯＤ、ＰｆｆＴ２−ＦＴＡＺ、ＰＩＤ−ｆｆＴ４、及びＮ２２００−２Ｆが、アクセプターとしての６．７〜１０．４％の範囲の電力変換効率を有する、請求項１０に記載のドナー−アクセプター型共役ポリマー。
【請求項１２】
ＰＢＴ４Ｔ−ＯＤ、ＰＴ２−ＦＴＡＺ、ＰＩＤ−Ｔ４、及びＮ２２００が、アクセプターとしての２．６〜５．３％の範囲の電力変換効率を有する、請求項１０に記載のドナー−アクセプター型共役ポリマー。
【請求項１３】
Ｎ２２００−２Ｆが、０．３ｃｍ2／Ｖｓの電子正孔移動度を有する、請求項１０に記載のドナー−アクセプター型共役ポリマー。
【請求項１４】
Ｎ２２００が、０．５ｃｍ2／Ｖｓの電子正孔移動度を有する、請求項１０に記載のドナー−アクセプター型共役ポリマー。
【請求項１５】
前記ドナー−アクセプター型共役ポリマーが、
【化６】
2017534621.tif 000040
［式中、ＸはＨ及びＦからなる群から独立に選択される］
からなる群から選択される、請求項３に記載のドナー−アクセプター型共役ポリマー。
【請求項１６】
フェニル−Ｃ71−酪酸メチルエステル（ＰＣ71ＢＭ）と併用した前記ドナー−アクセプター型共役ポリマーの電力変換効率が、２．０〜９．０％の範囲内である、請求項１５に記載のドナー−アクセプター型共役ポリマー。
【請求項１７】
フェニル−Ｃ71−酪酸メチルエステル（ＰＣ71ＢＭ）と併用した前記ドナー−アクセプター型共役ポリマーの曲線因子が、０．４９〜０．７０の範囲内である、請求項１５に記載のドナー−アクセプター型共役ポリマー。
【請求項１８】
フッ素化ドナー−アクセプター型共役ポリマーが、水素化ドナー−アクセプター型共役ポリマーよりも高い曲線因子及び電力変換効率を示す、請求項１５に記載のドナー−アクセプター型共役ポリマー。
【請求項１９】
有機溶媒、フラーレン、及びドナー−アクセプター型共役ポリマーを含む配合物であって、前記ドナー−アクセプター型共役ポリマーが、以下の式：
【化７】
2017534621.tif 000041
［式中、
Ａｒは、
【化８】
2017534621.tif 000042
からなる群から独立に選択され、
各Ｒは、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基である］
の１つ以上の繰り返し単位を含む、配合物。
【請求項２０】
Ａｒが、２つ以上の芳香族環を含む、請求項１９に記載の配合物。
【請求項２１】
前記フラーレンが、
【化９】
2017534621.tif 000043
［式中、
各ｎ＝１、２、４、５、又は６であり；
各Ａｒは、単環式、二環式、及び多環式アリーレン、並びに単環式、二環式、及び多環式ヘテロアリーレンからなる群から独立に選択され、各Ａｒは、各々が縮合又は結合していてもよい１〜５個の前記アリーレン又はヘテロアリーレンを含有していてもよく；
各Ｒxは、２〜４０個のＣ原子を有する、Ａｒ、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基であり；
各Ｒ1は、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ1が含有する炭素の数は１を超え、Ｒ0及びＲ00は独立に、直鎖状、分枝、又は環状アルキル基であり；
各Ａｒ1は、単環式、二環式、及び多環式ヘテロアリール基からなる群から独立に選択され、各Ａｒ1は、各々が縮合又は結合していてもよい１〜５個の前記ヘテロアリール基を含有していてもよく；
各Ａｒ2は、Ｈを除いた６個を超える原子を含有するアリール基から独立に選択され；
フラーレンボールは、Ｃ６０、Ｃ７０、Ｃ８４、及び他のフラーレンからなる群から選択されるフラーレンを表す］
からなる群から選択される、請求項１９に記載の配合物。
【請求項２２】
請求項１９に記載の配合物を含有するコーティング又は印刷インクを含む、有機電子（ＯＥ）デバイス。
【請求項２３】
前記ＯＥデバイスが有機電界効果トランジスタ（ＯＦＥＴ）デバイスであることを特徴とする、請求項２２に記載のＯＥデバイス。
【請求項２４】
前記ＯＥデバイスが有機光起電力（ＯＰＶ）デバイスであることを特徴とする、請求項２２に記載のＯＥデバイス。
【請求項２５】
ドナー−アクセプター型共役ポリマー及びフラーレンを含む薄膜であって、前記ドナー−アクセプター型共役ポリマーの溶液が、前記ドナー−アクセプター型共役ポリマー溶液を１４０℃から室温まで冷却した場合に少なくとも１００ｎｍのピーク光吸収スペクトルのレッドシフトを示し、前記ドナー−アクセプター型共役ポリマーが、以下の式：
【化１０】
2017534621.tif 000044
［式中、
Ａｒは、
【化１１】
2017534621.tif 000045
からなる群から独立に選択され、
各Ｒは、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基である」
の１つ以上の繰り返し単位を含む、薄膜。
【請求項２６】
Ａｒが２つ以上の芳香族環を含有する、請求項２５に記載の薄膜。
【発明の詳細な説明】
【発明の概要】
【０００１】
関連出願
[1]本発明の特許出願は、本発明者らが出願し、参照によりここでその全体が組み込まれる、２０１４年１０月２２日出願の米国仮特許出願第６２／１２２，４７９号の優先権を主張する。
【技術分野】
【０００２】
[2]本発明の主題は、新規有機化合物、ドナー−アクセプター型共役ポリマー、それらの調製の方法及び調製において使用される中間体、有機電子（ＯＥ）デバイスにおける、特に有機光起電力（ＯＰＶ）及び有機電界効果トランジスタ（ＯＦＥＴ）デバイスにおける、半導体としてそのようなポリマーを含有する配合物の使用、並びにこれらの配合物から作られるＯＥ及びＯＰＶデバイスに関する。
【背景】
【０００３】
[3]近年では、様々な電子工学的用途のための、共役ポリマーを含む有機半導体の使用への関心が増してきている。
【０００４】
[4]重要な一つの特定の分野は有機光起電力技術（ＯＰＶ）の分野である。有機半導体（ＯＳＣ）は溶液処理技術によって、例えばスピンキャスティング及び印刷などによってデバイスを製造することを可能にするので、有機半導体（ＯＳＣ）のＯＰＶにおける利用が見出された。溶液処理は、無機薄膜デバイスを作るのに使用される蒸着技術と比較して、より安価かつ大規模に行うことができる。最新のＯＰＶ電池は共役ポリマー及びフラーレン誘導体のブレンドフィルムからなる。Ｙｕら、Ｎａｔ．Ｐｈｏｔｏｎｉｃｓ  ２０１４、８、７１６による、単接合（single-junction）ＯＰＶの効率の近年の改善は（約８〜９％の効率）主に、低バンドギャップポリマーの開発によるものであり、低バンドギャップポリマーは、吸収端が少なくとも７５０ｎｍ以上でありバンドギャップが１．６５ｅＶ以下であるポリマーと定義される。（例えば、低性能ＯＰＶポリマーＰ３ＨＴ（約１．９ｅＶのバンドギャップ）はＯＰＶ用の最新のポリマーとは見なされない。）
[5]ＰＳＣにおいて一般的に使用されるポリマーは、電子供与性（ドナー又はＤ）及び電子受容性（アクセプター又はＡ）コモノマー単位からなる。ポリマーのＨＯＭＯ準位が多くの場合にドナー単位上に位置しており、ＬＵＭＯ準位が多くの場合にアクセプター単位上に位置しているので、光学バンドギャップが小さいポリマーを得るためには、そのようなＤ−Ａ交互コポリマー法を使用することが好都合である。Ｂｒａｂｅｃなどにより構築された一般に受け入れられているモデルは、ポリマー太陽電池の開放電圧（ＶOC）がポリマーのＨＯＭＯ準位とフラーレン誘導体のＬＵＭＯ準位との間の差によって決定されるので、精巧に設計されたＨＯＭＯ及びＬＵＭＯエネルギー準位が高性能ポリマー太陽電池の基本的要件であることを示している。ＬＵＭＯエネルギー準位が比較的重要性が高いが、なぜならポリマーとフラーレンとの間のＬＵＭＯの差し引き量はＶocの損失を最小限にするのに十分に小さくしなければならないからである。電子供与性又は求引性基によってアクセプター単位を修飾することにより、Ｄ−ＡポリマーのＬＵＭＯ準位を効果的に調整することができ、一方でドナー単位を修飾することにより、同様のことを行ってＨＯＭＯ準位を調整することができる。
【０００５】
[6]ＰＳＣ用の共役ポリマーの分野においては、共役ポリマーを修飾してＨＯＭＯ及びＬＵＭＯ準位を調整するためにフッ素化法が使用されてきた。Ｄ−Ａ共役ポリマーのアクセプター単位のフッ素化に関するいくつかの報告があり、これは共役ポリマーのエネルギー準位を調整するのに効果的な方法であり、ポリマーのスタッキング能力及び結晶化度の向上を含めた他のプラスの効果を伴うことが分かっている。例えば、Ｙｏｕら、Ｊ．Ａｍ．Ｃｈｅｍ．Ｓｏｃ．２０１３、１３５、１８０６では、ベンゾチアジゾール（benzothiadizole）単位の二フッ素化によってＨＯＭＯ準位が低下し、その結果太陽電池のＶOCが高くなるだけでなく、固体状態でのポリマーのスタッキングが向上したことが報告されている。対照的に、Ｄ−Ａ共役ポリマーのドナー部分のフッ素化によりＰＳＣデバイスの性能が改善された成功した試みはわずかしかない。１つの事例において、ペルフルオロ化ポリマー骨格（ドナー及びアクセプター単位の両方にフッ素を有する）が、ポリマーの過度の自己組織性及び疎フッ素性（fluorophobicity）効果に起因する不十分なＰＳＣ性能を生じさせると考えられた。
【概要】
【０００６】
[7]本発明の主題は以下の式：
【０００７】
【化１】
2017534621.tif 000002
【０００８】
の有機化合物を提供する。
【０００９】
[8]本発明の主題はさらに、以下の式：
【００１０】
【化２】
2017534621.tif 000003
【００１１】
の１つ以上の繰り返し単位を含むドナー−アクセプター型共役ポリマーに関する。
【００１２】
[9]本発明の主題はさらに、式：
【００１３】
【化３】
2017534621.tif 000004
【００１４】
［式中、
Ａｒは以下の単位：
【００１５】
【化４】
2017534621.tif 000005
【００１６】
からなる群から独立に選択される芳香族基であり、
各Ｒは、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基である］
を有する少なくとも１つ以上の繰り返し単位を含むドナー−アクセプター型共役ポリマーを提供する。いくつかの態様において、Ａｒ基は２つ以上の芳香族環を含有する。
【００１７】
[10]本発明の主題はさらに、平均分子量が２０，０００〜４０，０００グラム／モルであるドナー−アクセプター型共役ポリマーに関する。
【００１８】
[11]本発明の主題のドナー−アクセプター型共役ポリマーは、ポリマー溶液を高温（例えば、１４０℃）から室温まで冷却した場合に、その光吸収スペクトルのピークにおいて劇的なレッドシフト（１００ｎｍ以上）を示し、これは驚くことにドナー−アクセプター型共役ポリマーによって形成される優れたポリマー／フラーレンモルフォロジーに関連する。
【００１９】
[12]本発明の主題はさらに、上記及び下記のような、有機溶媒、フラーレン、及びドナー−アクセプター型共役ポリマーを含む配合物の使用に関する。
【００２０】
[13]本発明の主題はさらに、上記及び下記のような配合物を、コーティング又は印刷インクとして、特にＯＥデバイス及びリジッド又はフレキシブル有機光起電力（ＯＰＶ）及びデバイスの調製に使用することに関する。
【００２１】
[14]本発明の主題はさらに、上記及び下記のような配合物から調製されるＯＥデバイスに関する。これに関して考えられるＯＥデバイスとしては、限定はされないが、有機電界効果トランジスタ（ＯＦＥＴ）、集積回路（ＩＣ）、薄膜トランジスタ（ＴＦＴ）、無線周波数識別（ＲＦＩＤ）タグ、有機発光ダイオード（ＯＬＥＤ）、有機発光トランジスタ（ＯＬＥＴ）、エレクトロルミネセンスディスプレイ、有機光起電力（ＯＰＶ）電池、有機太陽電池（Ｏ−ＳＣ）、フレキシブルＯＰＶ及びＯ−ＳＣ、有機レーザーダイオード（Ｏ−ｌａｓｅｒ）、有機集積回路（Ｏ−ＩＣ）、照明装置、センサーデバイス、電極材料、光導電体、光検出器、電子写真記録デバイス、コンデンサ、電荷注入層、ショットキーダイオード、平坦化層、帯電防止フィルム、導電性基材、導電性パターン、光導電体、電子写真デバイス、有機記憶デバイス、バイオセンサー、及びバイオチップが挙げられる。
【００２２】
[15]本発明の主題はさらに、上記及び下記のようなドナー−アクセプター型共役ポリマー及びフラーレンを含む薄膜を提供する。
【００２３】
[16]そのような構造を有するドナー−アクセプター型共役ポリマーは、良好な加工性及び有機溶媒中の高い溶解性を示すことが分かり、したがって溶液処理法を使用する大量生産に特に適している。同時に、それらは、低いバンドギャップ、高い電荷キャリア移動度、ＢＨＪ太陽電池における高い外部量子効率、１２個を超えるフラーレンと組み合わせた場合の良好なモルフォロジーを示し、有機電子ＯＥデバイスにおいて、特に高い電力変換効率を有するＯＰＶデバイスにおいて有望な材料である。
【００２４】
[17]本発明の主題の化合物、配合物、方法、及びデバイスは、ＯＥデバイスの効率の驚くべき改善及びそれらの製造をもたらす。予想外にも、ＯＥデバイスの性能、寿命、及び効率は、これらのデバイスが本発明の主題の配合物を使用することによって得られる場合に改善することができる。さらに、本発明の主題の配合物は、良好なフィルム形成性を実現する。特に、フィルムの均質性及び品質を改善することができる。それに加えて、本発明の主題は、ＯＥデバイス、特にＯＰＶデバイスのより良好な溶液印刷を可能にする。
【図面の簡単な説明】
【００２５】
[18]上記又は下記の図面は、単に例証の目的のためのものであることを理解するべきである。図面は必ずしも正確な縮尺ではなく、一般には本発明の教示の原理を例証することに重点が置かれている。図面は決して、本発明の教示の範囲を限定することを意図するものではない。
【図１】[19]図１は、本発明の主題の一態様による薄膜中のポリマーの紫外可視スペクトルを示す。
【図２】[20]図２ａ〜ｄは本発明の教示の測定にしたがった、０．１Ｍ（ｎ−Ｂｕ）４Ｎ＋ＰＦ６−アセトニトリル溶液中のポリマーのサイクリックボルタンメトリープロットを示す。
【図３】[21]図３は、異なるフラーレン及び本発明の教示のポリマーを含有するブレンドフィルムのＡＦＭ表面トポグラフ及び位相像を示す。
【詳細な説明】
【００２６】
定義
[22]出願の全体を通して、組成物が特定の成分を有する、含む（ｉｎｃｌｕｄｉｎｇ）、若しくは含む（ｃｏｍｐｒｉｓｉｎｇ）と記載される場合、又は方法が特定の工程を有する、含む（ｉｎｃｌｕｄｉｎｇ）、若しくは含む（ｃｏｍｐｒｉｓｉｎｇ）と記載される場合、本発明の教示の組成物が列挙される成分から本質的になる、又は列挙される成分からなる可能性もあり、本発明の教示の方法が列挙される工程から本質的になる、又は列挙される工程からなる可能性もあることを意図している。
【００２７】
[23]本出願において、要素若しくは成分が列挙される要素若しくは成分のリストに含まれる、及び／又はそのリストから選択されると言われる場合、要素若しくは成分が、列挙される要素若しくは成分のいずれか１つであってもよい、又は要素若しくは成分が、列挙される要素若しくは成分の２つ以上からなる群から選択から選択されてもよいことを理解するべきである。さらに、ここで記載される組成物、装置、又は方法の要素及び／又は特徴を、ここで明示的か黙示的かにかかわらず、本発明の教示の精神及び範囲から逸脱せずに様々な方法で組み合わせることができることを理解するべきである。
【００２８】
[24]用語「含む（ｉｎｃｌｕｄｅ）」、「含む（ｉｎｃｌｕｄｅｓ）」、「含む（ｉｎｃｌｕｄｉｎｇ）」、「有する（ｈａｖｅ）」、「有する（ｈａｓ）」、又は「有する（ｈａｖｉｎｇ）」の使用は、具体的に別段の記載がない限り、一般に制約がなく非限定的であると理解されるべきである。
【００２９】
[25]具体的に別段の記載がない限り、ここでの単数形の使用は複数形を含む（逆もまた同様）。さらに、用語「約」が定量的な値の前に使用される場合、具体的に別段の記載がない限り、本発明の教示は特定の定量的な値自体も含む。別段の指定がない限り又は暗に示されない限り、ここで使用する用語「約」は公称の値から±１０％の変動のことを指す。
【００３０】
[26]本発明の教示が実施可能なままである限り、工程の順序又は特定の動作を行う順序は重要ではないことを理解するべきである。さらに、２つ以上の工程又は動作を同時に行ってもよい。
【００３１】
[27]ここで使用する、「ｐ型半導体材料」又は「ドナー」材料は、主な電流又は電荷キャリアとして正孔を有する、半導体材料、例えば有機半導体材料のことを指す。いくつかの態様において、ｐ型半導体材料が基材上に成膜されている場合、約１０-5ｃｍ／Ｖｓを超える正孔移動度を実現することができる。電界効果デバイスの場合、ｐ型半導体は約１０を超える電流オン／オフ比も示すことが可能である。
【００３２】
[28]ここで使用する、「ｎ型半導体材料」又は「アクセプター」材料は、主な電流又は電荷キャリアとして電子を有する、半導体材料、例えば有機半導体材料のことを指す。いくつかの態様において、ｎ型半導体材料が基材上に成膜されている場合、約１０-5ｃｍ／Ｖｓを超える電子移動度を実現することができる。電界効果デバイスの場合、ｎ型半導体は約１０を超える電流オン／オフ比も示すことが可能である。
【００３３】
[29]ここで使用する、「移動度」は、電荷キャリア、例えばｐ型半導体材料の場合は正孔（又は正電荷の単位）、ｎ型半導体材料の場合は電子（又は負電荷の単位）が、電場の影響下で材料中を通って移動する速度の指標のことを指す。このパラメーターは、デバイス構造によって決まり、電界効果デバイス又は空間電荷制限電流測定を使用して測定できる。
【００３４】
[30]化合物を一定の時間にわたって周囲条件、例えば、空気、周囲温度、及び湿度にさらす場合に、その化合物を半導体材料として組み込むトランジスタがおよそその初期測定値で維持されるキャリア移動度を示す場合、ここで使用する化合物は、「周囲安定性」又は「周囲条件で安定」と見なすことができる。例えば、その化合物を組み込むトランジスタが、３日間、５日間、又は１０日間にわたって空気、湿度、及び温度を含めた周囲条件にさらされた後にその初期値から２０％を超えて又は１０％を超えて変動しないキャリア移動度を示す場合、その化合物は周囲安定性と述べることができる。
【００３５】
[31]ここで使用する、曲線因子（ＦＦ）は、理論上の（実際には得られない）電力（Ｊｓｃ＊Ｖｏｃ）に対する、実際の得られる最大電力（Ｐｍ又はＶｍｐ＊Ｊｍｐ）の比である（パーセンテージとして示される）。したがって、ＦＦは方程式：
ＦＦ＝（Ｖｍｐ＊Ｊｍｐ）／（Ｊｓｃ＊Ｖｏｃ）
［式中、Ｊｍｐ及びＶｍｐは最大電力点（Ｐｍ）での電流密度及び電圧をそれぞれ表し、この点はＪ＊Ｖがその最大値になるまで回路中の抵抗を変化させることにより得られ；Ｊｓｃ及びＶｏｃは短絡電流密度及び開放電圧をそれぞれ表す］
を使用して決定することができる。曲線因子は、太陽電池の性能を評価する上で重要なパラメーターである。市販の太陽電池は典型的には約０．６０％以上の曲線因子を有する。
【００３６】
[32]ここで使用する、開放電圧（Ｖｏｃ）は、外部負荷が接続されていない場合のデバイスのアノードとカソードの間の電位差である。
【００３７】
[33]ここで使用する、太陽電池の電力変換効率（ＰＣＥ）は、吸収した光から電気エネルギーへ変換された電力のパーセンテージである。太陽電池のＰＣＥは、標準的試験条件（ＳＴＣ）及び太陽電池の表面積（Ａｃ、ｍ２）のもとで、最大電力点（Ｐｍ）を入力光放射照度（Ｅ、Ｗ／ｍ２）で割ることにより計算できる。ＳＴＣは典型的には、２５℃の温度及びエアマス１．５（ＡＭ  １．５）スペクトルを有する１０００Ｗ／ｍ２の放射照度のことを指す。
【００３８】
[34]ここで使用する、成分（薄膜層など）は、光子を吸収して光電流の発生のための励起子を生じさせることができる１つ以上の化合物を含有する場合、「光活性」であると見なすことができる。
【００３９】
[35]ここで使用する、「溶液処理可能」とは、スピンコーティング、印刷（例えば、インクジェット印刷、グラビア印刷、オフセット印刷など）、スプレーコーティング、エレクトロスプレーコーティング、ドロップキャスティング、浸漬塗工、ブレード塗工などを含めた、様々な溶液相プロセスで使用できる化合物（例えばポリマー）、材料、又は組成物のことを指す。
【００４０】
[36]ここで使用する、「半結晶性ポリマー」は、速度論的に好ましい条件、例えば徐冷、又は低い溶媒蒸発速度などにさらされた場合に、溶融状態から冷却した場合又は溶液から析出させた場合のいずれかで少なくとも部分的に結晶化する傾向が内在するポリマーのことを指す。結晶化又は結晶化の欠如は、いくつかの分析法、例えば示差走査熱量測定法（ＤＳＣ）及び／又はＸ線回折（ＸＲＤ）を使用することによって容易に識別できる。
【００４１】
[37]ここで使用する、「アニーリング」は、周囲圧力で又は減圧／加圧下で１００秒を超える持続時間における、半結晶性ポリマーフィルムに対する成膜後熱処理のことを指し、「アニーリング温度」は、このアニーリングのプロセスの間にポリマーフィルムが少なくとも６０秒間さらされる最大温度のことを指す。いかなる特定の理論にも拘束されることを望まないが、アニーリングはポリマーフィルムの結晶化度を増加させることが可能であり、可能な場合、それによって電界効果移動度を増加させると考えられる。結晶化度の増加は、いくつかの方法によって、例えば成膜直後及びアニーリング後のフィルムの示差走査熱量測定法（ＤＳＣ）又はＸ線回折（ＸＲＤ）測定を比較することによってモニタリングできる。
【００４２】
[38]ここで使用する、「ポリマー化合物」（又は「ポリマー」）は、共有化学結合により接続された複数の１つ以上の繰り返し単位を含む分子のことを指す。ポリマー化合物は、一般式Ｉ：
【００４３】
【数１】
2017534621.tif 000006
【００４４】
［式中、各Ｍａ及びＭｂは繰り返し単位又はモノマーである］
によって表すことができる。ポリマー化合物は、１種類のみの繰り返し単位を有していてもよいだけでなく、２種類以上の異なる繰り返し単位を有していてもよい。ポリマー化合物が１種類のみの繰り返し単位を有する場合、これはホモポリマーと呼ぶことができる。ポリマー化合物が２種類以上の異なる繰り返し単位を有する場合、用語「コポリマー」又は「コポリマー化合物」を代わりに使用できる。例えば、コポリマー化合物はＭａ及びＭｂが２つの異なる繰り返し単位を表すような繰り返し単位を含んでいてもよい。別段の指定がない限り、コポリマー中の繰り返し単位の集合体は頭−尾結合、頭−頭結合、又は尾−尾結合であってもよい。さらに、別段の指定がない限り、コポリマーはランダムコポリマー、交互コポリマー、又はブロックコポリマーであってもよい。例えば、一般式Ｉは、コポリマー中のＭａのモル分率がｘでありＭｂのモル分率がｙである、Ｍａ及びＭｂのコポリマーを表すのに使用でき、式中、コモノマーＭａ及びＭｂが繰り返される方式は交互、ランダム、レジオランダム（regiorandom）、レジオ規則性、又はブロック状であってもよく、ｚまでのコモノマーが存在する。その組成に加えて、ポリマー化合物は、その重合度（ｎ）及びモル質量（測定技術（複数可）に応じて、例えば数平均分子量（Ｍ）及び／又は重量平均分子量（Ｍｗ））によってさらに特徴づけることができる。
【００４５】
[39]ここで使用する、「ハロ」又は「ハロゲン」は、フルオロ、クロロ、ブロモ、及びヨードのことを指す。
【００４６】
[40]ここで使用する、「アルキル」は、直鎖状又は分枝の飽和炭化水素基のことを指す。アルキル基の例としては、メチル（Ｍｅ）、エチル（Ｅｔ）、プロピル（例えば、ｎ−プロピル及びｚ’−プロピル）、ブチル（例えば、ｎ−ブチル、ｚ’−ブチル、ｓｅｃ−ブチル、ｔｅｒｔ−ブチル）、ペンチル基（例えば、ｎ−ペンチル、ｚ’−ペンチル、−ペンチル）、ヘキシル基などが挙げられる。様々な態様において、アルキル基は、１〜４０個の炭素原子（すなわち、Ｃ１〜４０アルキル基）、例えば、１〜３０個の炭素原子を有していてもよい（すなわち、Ｃ１〜３０アルキル基）。いくつかの態様において、アルキル基は１〜６個の炭素原子を有していてもよく、「低級アルキル基」と呼ぶことができる。低級アルキル基の例としては、メチル、エチル、プロピル（例えば、ｎ−プロピル及びｚ’−プロピル）、及びブチル基（例えば、ｎ−ブチル、ｚ−ブチル、ｓｅｃ−ブチル、ｔｅｒｔ−ブチル）が挙げられる。いくつかの態様において、アルキル基はここで記載されるように置換されていてもよい。アルキル基は一般に、別のアルキル基、アルケニル基、又はアルキニル基で置換されていない。
【００４７】
[41]ここで使用する、「アルケニル」は、１つ以上の炭素−炭素二重結合を有する直鎖状又は分枝アルキル基のことを指す。アルケニル基の例としては、エテニル、プロぺニル、ブテニル、ペンテニル、ヘキセニル、ブタジエニル、ペンタジエニル、ヘキサジエニル基などが挙げられる。１つ以上の炭素−炭素二重結合は、内部にあってもよく（２−ブテンにおけるものなど）又は末端にあってもよい（１−ブテンにおけるものなど）。様々な態様において、アルケニル基は２〜４０個の炭素原子（すなわち、Ｃ２〜４０アルケニル基）、例えば、２〜２０個の炭素原子を有していてもよい（すなわち、Ｃ２〜２０アルケニル基）。いくつかの態様において、アルケニル基はここで記載されるように置換されていてもよい。アルケニル基は一般に、別のアルケニル基、アルキル基、又はアルキニル基で置換されていない。
【００４８】
[42]ここで使用する、「縮合環」又は「縮合環部分」は、少なくとも２つの環を有する多環系であって、環のうち少なくとも１つが芳香族であり、そのような芳香族環（炭素環又はヘテロ環）が、芳香族又は非芳香族であってもよく炭素環又はヘテロ環であってもよい少なくとも１つの他の環と結合を共有する、多環系のことを指す。これらの多環系は、高度にｐ−共役し、ここで記載されるように任意に置換されていてもよい。
【００４９】
[43]ここで使用する、「ヘテロ原子」は、炭素又は水素以外の任意の元素の原子のことを指し、例えば、窒素、酸素、ケイ素、硫黄、リン、及びセレンが挙げられる。
【００５０】
[44]ここで使用する、「アリール」は、芳香族単環式炭化水素環系、又は２つ以上の芳香族炭化水素環が互いに縮合している（すなわち、結合を共有している）若しくは少なくとも１つの芳香族単環式炭化水素環が１つ以上のシクロアルキル及び／又はシクロヘテロアルキル環に縮合している多環系のことを指す。アリール基はその環系において６〜２４個の炭素原子を有していてもよく（例えば、Ｃ６〜２４アリール基）、複数の縮合環を含んでいてもよい。いくつかの態様において、多環式アリール基は８〜２４個の炭素原子を有していてもよい。アリール基の任意の適切な環の位置が規定の化学構造に共有結合していてもよい。芳香族炭素環（複数可）のみを有するアリール基の例としては、フェニル、１−ナフチル（二環）、２−ナフチル（二環）、アントラセニル（三環）、フェナントレニル（三環）、ペンタセニル（五環）、及び同様の基が挙げられる。少なくとも１つの芳香族炭素環が１つ以上のシクロアルキル及び／又はシクロヘテロアルキル環に縮合している多環系の例としては、とりわけ、シクロペンタンのベンゾ誘導体（すなわち、５，６−二環式シクロアルキル／芳香族環系であるインダニル基）、シクロヘキサンのベンゾ誘導体（すなわち、６，６−二環式シクロアルキル／芳香族環系であるテトラヒドロナフチル基）、イミダゾリンのベンゾ誘導体（すなわち、５，６−二環式シクロヘテロアルキル／芳香族環系であるベンゾイミダゾリニル基）、及びピランのベンゾ誘導体（すなわち、６，６−二環式シクロヘテロアルキル／芳香族環系であるクロメニル基）が挙げられる。アリール基の他の例としては、ベンゾジオキサニル、ベンゾジオキソリル、クロマニル、インドリニル基などが挙げられる。いくつかの態様において、アリール基はここで記載されるように置換されていてもよい。いくつかの態様において、アリール基は１つ以上のハロゲン置換基を有していてもよく、「ハロアリール」基と呼ぶことができる。ペルハロアリール基、すなわち、すべての水素原子がハロゲン原子で置換されているアリール基（例えば、−Ｃ６Ｆ５）は、「ハロアリール」の定義の範囲内に含まれる。特定の態様において、アリール基は別のアリール基で置換されており、ビアリール基と呼ぶことができる。ビアリール基におけるアリール基の各々はここで開示されるように置換されていてもよい。
【００５１】
[45]ここで使用する、「ヘテロアリール」は、酸素（Ｏ）、窒素（Ｎ）、硫黄（Ｓ）、ケイ素（Ｓｉ）、及びセレン（Ｓｅ）から選択される少なくとも１つの環ヘテロ原子を含有する芳香族単環系、又は環系に存在する環の少なくとも１つが芳香族であり少なくとも１つの環ヘテロ原子を含有する多環系のことを指す。多環式ヘテロアリール基としては、互いに縮合した２つ以上のヘテロアリール環を有するもの、並びに１つ以上の芳香族炭素環、非芳香族炭素環の環、及び／又は非芳香族シクロヘテロアルキル環に縮合した少なくとも１つの単環式ヘテロアリール環を有するものが挙げられる。ヘテロアリール基は、全体として、例えば、５〜２４個の環原子を有し１〜５個の環ヘテロ原子を含有していてもよい（すなわち、５〜２０員ヘテロアリール基）。ヘテロアリール基は、任意のヘテロ原子又は炭素原子で規定の化学構造に結合していてもよく、それにより安定な構造が得られる。一般に、ヘテロアリール環はＯ−Ｏ、Ｓ−Ｓ、又はＳ−Ｏ結合を含有しない。しかし、ヘテロアリール基における１つ以上のＮ又はＳ原子は酸化されていてもよい（例えば、ピリジンＮ−オキシド、チオフェンＳ−オキシド、チオフェンＳ，Ｓ−ジオキシド）。ヘテロアリール基の例としては、例えば、以下に示す５員又は６員単環系及び５−６二環系が挙げられ、ＴはＯ、Ｓ、ＮＨ、Ｎ−アルキル、Ｎ−アリール、Ｎ−（アリールアルキル）（例えば、Ｎ−ベンジル）、ＳｉＨ２、ＳｉＨ（アルキル）、Ｓｉ（アルキル）２、ＳｉＨ（アリールアルキル）、Ｓｉ（アリールアルキル）２、又はＳｉ（アルキル）（アリールアルキル）である。そのようなヘテロアリール環の例としては、ピロリル、フリル、チエニル、ピリジル、ピリミジル、ピリダジニル、ピラジニル、トリアゾリル、テトラゾリル、ピラゾリル、イミダゾリル、イソチアゾリル、チアゾリル、チアジアゾリル、イソキサゾリル、オキサゾリル、オキサジアゾリル、インドリル、イソインドリル、ベンゾフリル、ベンゾチエニル、キノリル、２−メチルキノリル、イソキノリル、キノキサリル、キナゾリル、ベンゾトリアゾリル、ベンゾイミダゾリル、ベンゾチアゾリル、ベンゾイソチアゾリル、ベンゾイソキサゾリル、ベンゾオキサジアゾリル、ベンゾオキサゾリル、シンノリニル、１Ｈ−インダゾリル、２Ｈ−インダゾリル、インドリジニル、イソベンゾフイル（isobenzofuyl）、ナフチリジニル、フタラジニル、プテリジニル、プリニル、オキサゾロピリジニル、チアゾロピリジニル、イミダゾピリジニル、フロピリジニル、チエノピリジニル、ピリドピリミジニル、ピリドピラジニル、ピリドピリダジニル、チエノチアゾリル、チエノオキサゾリル、チエノイミダゾリル基などが挙げられる。ヘテロアリール基のさらなる例としては、４，５，６，７−テトラヒドロインドリル、テトラヒドロキノリニル、ベンゾチエノピリジニル、ベンゾフロピリジニル基などが挙げられる。いくつかの態様において、ヘテロアリール基はここで記載されるように置換されていてもよい。
【００５２】
[46]本発明の主題において、以下の式：
【００５３】
【化５】
2017534621.tif 000007
【００５４】
の有機化合物を提供することにより、上記の目的の１つ以上を実現できる。
【００５５】
[47]別の例示的な態様において、本発明の主題はさらに、以下の式：
【００５６】
【化６】
2017534621.tif 000008
【００５７】
の１つ以上の繰り返し単位を含むドナー−アクセプター型共役ポリマーに関する。
【００５８】
[48]さらに別の例となる態様において、本発明の主題はさらに、以下の構成ブロック：
【００５９】
【化７】
2017534621.tif 000009
【００６０】
［式中、Ａｒはここで定義される通りである］
を含有する少なくとも１つ以上の繰り返し単位を有するドナー−アクセプター型共役ポリマーに関する。
【００６１】
[49]驚くことに、そのような構成ブロックを含有するポリマーは、同ポリマーを含有するポリマー溶液を高温（例えば、１４０℃）から室温まで冷却した場合に、それらの光吸収スペクトルのピークにおいて劇的なレッドシフト（１００ｎｍ以上）を示すことが分かった。驚くことに、また有利なことに、そのような吸収特性を示すポリマーは、多くの様々なポリマー／フラーレンフィルムのＡＦＭ像（図３）によって証明されるように、多くの様々なフラーレンと共に最適なポリマー／フラーレンのモルフォロジーを形成する傾向がある。そのようなポリマーに基づく優れたポリマー／フラーレンのモルフォロジーの結果として、ＰＣ71ＢＭ以外の多くのフラーレンを使用して高効率（９％）ＯＰＶデバイスを実現した。
【００６２】
[50]ポリマー溶液は典型的には、溶媒中、例えばジクロロベンゼン中などで０．１ｍｇ／ｍＬの濃度で調製される。１４０℃まで加熱すると、本発明の教示のポリマーは５５０ｎｍで紫外可視吸収ピークを示す。ポリマー溶液を室温まで冷却すると、ピーク吸収が約７４０ｎｍへ劇的にシフトした。
【００６３】
[51]これに関して一態様において、ドナー−アクセプター型共役ポリマーは以下の式：
【００６４】
【化８】
2017534621.tif 000010
【００６５】
［式中、
Ａｒは
【００６６】
【化９】
2017534621.tif 000011
【００６７】
からなる群から独立に選択される芳香族基であり、
各Ｒは、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基である］
の１つ以上の繰り返し単位を含んでいてもよい。好ましい態様において、Ａｒ基は２つ以上の芳香族環を含有する。
【００６８】
[52]別の態様において、ドナー−アクセプター型共役ポリマーの平均分子量は２０，０００〜４０，０００グラム／モルの範囲内である。
【００６９】
[53]さらに別の態様において、ドナー−アクセプター型共役ポリマーの溶液は、共役ポリマー溶液を１４０℃から室温まで冷却した場合に少なくとも１００ｎｍのピーク光吸収スペクトルのレッドシフトを示す。
【００７０】
[54]別の例示的な態様において、ドナー−アクセプター型共役ポリマーの溶液は、共役ポリマー溶液を１４０℃から室温まで冷却した場合に約７４０ｎｍにおいてピーク光吸収スペクトルのレッドシフトを示す。
【００７１】
[55]別の例示的な態様において、ドナー−アクセプター型共役ポリマーは、１．６５ｅＶ以下の光学バンドギャップを有することをさらに特徴とする。
【００７２】
[56]いくつかの態様において、配合物は、ドナー−アクセプター型共役ポリマーが
【００７３】
【化１０−１】
2017534621.tif 000012
【００７４】
【化１０−２】
2017534621.tif 000013
【００７５】
【化１０−３】
2017534621.tif 000014
【００７６】
からなる群から選択される１つ以上の繰り返し単位を含むことをさらに特徴とする。
【００７７】
[57]上記のドナー−アクセプター型共役ポリマーにおいて、ＰＢＴｆｆ４Ｔ−ＯＤ、ＰｆｆＴ２−ＦＴＡＺ、ＰＩＤ−ｆｆＴ４、及びＮ２２００−２Ｆはアクセプターとしての６．７〜１０．４％の範囲の電力変換効率を示した。ドナー−アクセプター型共役ポリマーＰＢＴ４Ｔ−ＯＤ、ＰＴ２−ＦＴＡＺ、ＰＩＤ−Ｔ４、ＰＤＰＰ−Ｔ４及びＮ２２００は、アクセプターとしての２．６〜５．３％の範囲の電力変換効率を示した。Ｎ２２００−２Ｆ及びＮ２２００は０．３ｃｍ2／Ｖｓ及び０．５ｃｍ2／Ｖｓの電子正孔移動度をそれぞれ有する。
【００７８】
[58]さらなる態様において、本発明の主題は、有機溶媒、フラーレン、及びドナー−アクセプター型共役ポリマー
【００７９】
【化１１】
2017534621.tif 000015
【００８０】
［式中、
Ａｒは
【００８１】
【化１２】
2017534621.tif 000016
【００８２】
からなる群から独立に選択される芳香族基であり、
各Ｒは、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基である］
を含む配合物を提供する。
【００８３】
[59]さらなる態様において、ここで有用なフラーレンは、
【００８４】
【化１３】
2017534621.tif 000017
【００８５】
［式中、
各ｎ＝１、２、４、５、又は６であり；
各Ａｒは、単環式、二環式、及び多環式アリーレン、並びに単環式、二環式、及び多環式ヘテロアリーレンからなる群から独立に選択され、各Ａｒは、各々が縮合又は結合していてもよい１〜５個の前記アリーレン又はヘテロアリーレンを含有していてもよく；
各Ｒxは、２〜４０個のＣ原子を有する、Ａｒ、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基であり；
各Ｒ1は、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ1が含有する炭素の数は１を超え、Ｒ0及びＲ00は独立に、直鎖状、分枝、又は環状アルキル基であり；
各Ａｒ1は、単環式、二環式、及び多環式ヘテロアリール基からなる群から独立に選択され、各Ａｒ1は、各々が縮合又は結合していてもよい１〜５個の前記ヘテロアリール基を含有していてもよく；
各Ａｒ2は、Ｈを除いた６個を超える原子を含有するアリール基から独立に選択され；
フラーレンボールは、Ｃ６０、Ｃ７０、Ｃ８４、及び他のフラーレンからなる群から選択されるフラーレンを表す］
からなる群から選択することができる。
【００８６】
[60]一態様において、フラーレンは
【００８７】
【化１４】
2017534621.tif 000018
【００８８】
［式中、
各ｎ＝１〜６であり；
各Ａｒは、単環式、二環式、及び多環式アリーレン、並びに単環式、二環式、及び多環式ヘテロアリーレンからなる群から独立に選択される、又は縮合若しくは結合している１〜５個のそのような基を含有していてもよく；
各Ｒxは、２〜４０個のＣ原子を有する、Ａｒ、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基であり；
各Ｒ1は、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ1が含有する炭素の数は１を超え、Ｒ0及びＲ00は独立に、直鎖状、分枝、又は環状アルキル基であり；
各Ｒは、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基であり；
各Ａｒ1は、単環式、二環式、及び多環式ヘテロアリール基からなる群から独立に選択され、各Ａｒ1は、各々が縮合又は結合していてもよい１〜５個の前記ヘテロアリール基を含有していてもよく；
各Ａｒ2は、Ｈを除いた６個を超える原子を含有するアリール基から独立に選択され；
フラーレンボールは、Ｃ６０、Ｃ７０、Ｃ８４、及び他のフラーレンからなる群から選択されるフラーレンを表す］
からなる群から選択される１つ以上の官能基によって置換されている。
【００８９】
[61]いくつかの態様において、配合物は、フラーレンが
【００９０】
【化１５】
2017534621.tif 000019
【００９１】
［式中、各Ｒは、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基である］
からなる群から選択されることをさらに特徴とする。
【００９２】
[62]いくつかの態様において、配合物は、フラーレンが
【００９３】
【化１６】
2017534621.tif 000020
【００９４】
からなる群から選択されることをさらに特徴とする。
【００９５】
[63]いくつかの態様において、配合物は、フラーレンが
【００９６】
【化１７】
2017534621.tif 000021
【００９７】
［式中、
各ｎ＝１〜６であり；
各ｍ＝１、２、４、５、又は６であり；
各ｑ＝１〜６であり；
各Ｒ1及びＲ2はＣ１〜４直鎖状及び分枝鎖アルキル基からなる群から独立に選択され；
フラーレンボールは、Ｃ６０、Ｃ７０、Ｃ８４、及び他のフラーレンからなる群からのフラーレンを表す］
からなる群から選択されることをさらに特徴とする。
【００９８】
[64]いくつかの態様において、配合物は、フラーレンが
【００９９】
【化１８】
2017534621.tif 000022
【０１００】
からなる群から選択されることをさらに特徴とする。
【０１０１】
[65]例示的な態様において、有機電子（ＯＥ）デバイスは、配合物を含有するコーティング又は印刷インクを含む。別の例示的な態様は、ＯＥデバイスが有機電界効果トランジスタ（ＯＦＥＴ）デバイスであることをさらに特徴とする。別の例示的な態様は、ＯＥデバイスが有機光起電力（ＯＰＶ）デバイスであることをさらに特徴とする。
【０１０２】
[66]本発明の主題の別の態様において、ドナー−アクセプター型共役ポリマー及びフラーレンを含む薄膜であって、ドナー−アクセプター型共役ポリマーの溶液が、ドナー−アクセプター型共役ポリマー溶液が１４０℃から室温まで冷却された場合に少なくとも１００ｎｍのピーク光吸収スペクトルのレッドシフトを示し、ドナー−アクセプター型共役ポリマーが、以下の式：
【０１０３】
【化１９】
2017534621.tif 000023
【０１０４】
［式中、
Ａｒは
【０１０５】
【化２０】
2017534621.tif 000024
【０１０６】
からなる群から独立に選択される芳香族基であり、
各Ｒは、２〜４０個のＣ原子を有する、直鎖状、分枝、及び環状アルキルからなる群から独立に選択され（１つ以上の隣接していないＣ原子は−Ｏ−、−Ｓ−、−Ｃ（Ｏ）−、−Ｃ（Ｏ−）−Ｏ−、−Ｏ−Ｃ（Ｏ）−、−Ｏ−Ｃ（Ｏ）−Ｏ−、−ＣＲ0＝ＣＲ00−、又は−Ｃ≡Ｃ−により任意に置きかえられていてもよく、１つ以上のＨ原子はＦ、Ｃｌ、Ｂｒ、Ｉ、又はＣＮにより任意に置きかえられていてもよい）、又は無置換の若しくは１つ以上の非芳香族基によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニル、又はヘテロアリールオキシカルボニルを表し、Ｒ0及びＲ00は独立に、直鎖状、分枝、又は環状アルキル基である］
の１つ以上の繰り返し単位を含む、薄膜が提供される。
【０１０７】
[67]本発明の教示の配合物は、半導体の挙動、例えば光起電力デバイスにおける最適化された光吸収／電荷分離；発光デバイスにおける電荷輸送／再結合／発光；及び／又は電界効果デバイスにおける高いキャリア移動度及び／又は良好な電流変調特性などを示すことが可能である。さらに、本発明の配合物は、特定の加工上の利点、例えば溶液加工性及び／又は周囲条件における良好な安定性（例えば、空気中安定性）などを有することが可能である。本発明の教示の配合物は、ｐ型（ドナー又は正孔輸送型）、ｎ型（アクセプター又は電子輸送型）、又は両極性半導体材料のいずれかを調製するのに使用でき、これはひいては有機光起電力デバイス及び有機発光トランジスタを含めた様々な有機又はハイブリッド光電子物品、構造物、及びデバイスを作製するのに使用できる。
【０１０８】
[68]
［実施例］
例１
[69]モノマーの合成
【０１０９】
【化２１】
2017534621.tif 000025
【０１１０】
[70]工程１：４，７−ビス（４−（２−オクチルドデシル）−２−チエニル）−２，１，３−ベンゾチアジアゾール（Ｓ３）の調製。
【０１１１】
[71]５０ｍＬ  ＴＨＦ中の３−（２−オクチルドデシル）チオフェン（５．００ｇ、１３．７ｍｍｏｌ）の溶液をＮ2下で−７８℃まで冷却した。リチウムジイソプロピルアミド（２Ｍ、８．３ｍＬ、１６．６ｍｍｏｌ）を滴下して加え、混合物を−７８℃で１時間撹拌し、次いで０℃に戻し、さらに１時間撹拌した。次いで混合物を−７８℃まで冷却し、トリ−ｎ−ブチルすずクロリド（６．５０ｇ、２０ｍｍｏｌ）を一度に加えた。反応混合物を室温に戻し一晩撹拌した。ＫＦの水溶液を加え、有機相を水で３回洗浄し、次いでＮａ2ＳＯ4で乾燥させた。溶媒を蒸発させて黄色油状物としての粗生成物を得た。これをさらに精製せずに直接使用した。１０ｍＬ  ＴＨＦ中の２−（トリ−ｎ−ブチルスタンニル）−４−（２−オクチルドデシル）チオフェン（１．９６ｇ、３ｍｍｏｌ）、４，７−ジブロモ−２，１，３−ベンゾチアジアゾール（３０５ｍｇ、１ｍｍｏｌ）、Ｐｄ2（ｄｂａ）3（１１ｍｇ、０．０２ｍｍｏｌ）、及びＰ（ｏ−ｔｏｌ）3（２４ｍｇ、０．０８ｍｍｏｌ）の混合物を、Ｎ2下で一晩還流させた。次いで反応混合物を室温まで冷却し、溶媒を蒸発させた。残渣をフラッシュカラムクロマトグラフィー（溶離液：ｎ−ヘキサン）により精製して、黄色固体としての生成物を得た（６５０ｍｇ、７３％）。
【０１１２】
[72]工程２：４，７−ビス（５−ブロモ−４−（２−オクチルドデシル）−２−チエニル）−２，１，３−ベンゾチアジアゾール（Ｓ４）の調製。
【０１１３】
[73]Ｎ−ブロモスクシンイミド（５４０ｍｇ、３．００ｍｍｏｌ）を、０℃の２０ｍＬ  クロロホルム中のＳ３（１．２２ｇ、１．３６ｍｍｏｌ）及びシリカゲル（２０ｍｇ）の混合物に加えた。反応混合物を室温まで加温し、一晩撹拌した。水で洗浄した後、有機相をＮａ2ＳＯ4で乾燥させ、溶媒を蒸発させた。残渣をカラムクロマトグラフィー（溶離液：ｎ−ヘキサン）により精製して、橙色固体としての生成物を得た（１．４２ｇ、９９％）。
【０１１４】
【化２２】
2017534621.tif 000026
【０１１５】
[74]工程３：４，７−ビス（５−ブロモ−４−（２−オクチルドデシル）チオフェン−２−イル）−５，６−ジフルオロ−２−プロピル−２Ｈ−ベンゾ［ｄ］［１，２，３］トリアゾール（Ｓ７）の調製。
【０１１６】
[75]５０ｍＬチューブに、Ｓ５（１９７ｍｇ、１ｍｍｏｌ）、Ｓ６（１．３３ｇ、３ｍｍｏｌ）、Ｐｄ（ＴＦＡ）2（１６．６ｍｇ、０．０５ｍｍｏｌ）、Ａｇ2Ｏ（９２７ｍｇ、４ｍｍｏｌ）及びＤＭＳＯを加えた。次いで８０℃で撹拌しながら８時間加熱した。室温まで冷却した後、反応混合物をろ過し、クロロホルムで希釈し、食塩水で洗浄した。有機層をＮａ2ＳＯ4上で乾燥させ、ろ過及び濃縮した。次いで残渣をシリカゲルクロマトグラフィーで精製して純粋な生成物（７２０ｍｇ、収率６３．７％）を得た。
【０１１７】
例２
[76]ポリマー合成
【０１１８】
【化２３】
2017534621.tif 000027
【０１１９】
[77]ｆｆＴ２−ＴＢＴＴは、マイクロ波反応又は従来の反応のいずれかにより合成できる。Ｎ2で保護したグローブボックス中で、モノマーＳ４（９６．５ｍｇ、０．０９５ｍｍｏｌ）、（３，３’−ジフルオロ−［２，２’−ビチオフェン］−５，５’−ジイル）ビス（トリメチルスタンナン）（５０．２ｍｇ、０．０９５ｍｍｏｌ）、Ｐｄ2（ｄｂａ）3（１．１ｍｇ、０．００２ｍｍｏｌ）、及びＰ（ｏ−ｔｏｌ）3（２．４ｍｇ、０．００８ｍｍｏｌ）の混合物へ、１．６ｍＬのクロロベンゼンを加えた。次いで反応混合物を密封し１４５℃で２日間加熱した（又はマイクロ波反応については１６０℃で３０分間）。混合物を室温まで冷却し、メタノールで析出させる前に１０ｍＬのトルエンを加えた。固体をろ過により回収し、ソックスレー抽出（ＣＨ2Ｃｌ2、ＣＨＣｌ3、及びクロロベンゼン）及び繰り返し析出により精製した。溶媒を蒸発させ、残渣をクロロベンゼン中に溶解させ、メタノールで析出させた。固体をろ過により回収し、真空乾燥させて暗緑色固体としてのポリマー（８９ｍｇ、８８％）を得た。1H NMR (400 MHz, CDCl3) δ 8.04 (s, 2H), 7.90 (s, 2H), 7.08 (s, 2H), 2.89 (d, J = 6.6 Hz, 4H), 1.91 (s, 2H), 1.51 - 1.23 (m, 64H), 0.92 (t, J = 6.8 Hz, 12H).. 元素分析: C62H88F2N2S5の計算値: C, 70.27; H, 8.37; F, 3.59; N, 2.64; S, 15.13. 実測値: C, 70.33; H, 8.16; F, 3.70; N, 2.72; S, 14.91.ＧＰＣ  数平均分子量（Ｍn）：２５ｋＤａ；重量平均分子量（Ｍw）：３７ｋＤａ。
【０１２０】
[78]Ｔ２−ＴＢＴＴは、マイクロ波反応又は従来の反応のいずれかにより合成できる。Ｎ2で保護したグローブボックス中で、モノマーＳ４（９６．５ｍｇ、０．０９５ｍｍｏｌ）、［２，２’−ビチオフェン］−５，５’−ジイル）ビス（トリメチルスタンナン）（４６．８ｍｇ、０．０９５ｍｍｏｌ）、Ｐｄ2（ｄｂａ）3（１．１ｍｇ、０．００２ｍｍｏｌ）、及びＰ（ｏ−ｔｏｌ）3（２．４ｍｇ、０．００８ｍｍｏｌ）の混合物へ、１．６ｍＬのクロロベンゼンを加えた。次いで反応混合物を密封し１４５℃で２日間加熱した（又はマイクロ波反応については１６０℃で３０分間）。混合物を室温まで冷却し、メタノールで析出させる前に１０ｍＬのトルエンを加えた。固体をろ過により回収し、ソックスレー抽出（ＣＨ2Ｃｌ2、ＣＨＣｌ3、及びクロロベンゼン）及び繰り返し析出により精製した。溶媒を蒸発させ、残渣をクロロベンゼン中に溶解させ、メタノールで析出させた。固体をろ過により回収し、真空乾燥させて暗緑色固体としてのポリマー（８１ｍｇ、８０％）を得た。1H NMR (400 MHz, CDCl3) δ 8.05 (s, 2H), 7.89 (s, 2H), 7.25 (d, J = 3.8 Hz, 2H), 7.22 (d, J = 3.7 Hz, 2H) 2.90 (d, J = 6.9 Hz, 4H), 1.92 (s, 2H), 1.51 - 1.25 (m, 64H), 0.92 (t, J = 6.6 Hz, 12H).ＧＰＣ  数平均分子量（Ｍn）：１８ｋＤａ；重量平均分子量（Ｍw）：３０ｋＤａ。
【０１２１】
[79]ｆｆＴ２−ＴＴｒｚＴは、マイクロ波反応又は従来の反応のいずれかにより合成できる。Ｎ2で保護したグローブボックス中で、モノマーＳ７（１０７．４ｍｇ、０．０９５ｍｍｏｌ）、［２，２’−ビチオフェン］−５，５’−ジイル）ビス（トリメチルスタンナン）（４６．８ｍｇ、０．０９５ｍｍｏｌ）、Ｐｄ2（ｄｂａ）3（１．１ｍｇ、０．００２ｍｍｏｌ）、及びＰ（ｏ−ｔｏｌ）3（２．４ｍｇ、０．００８ｍｍｏｌ）の混合物へ、１．６ｍＬのクロロベンゼンを加えた。次いで反応混合物を密封し１４５℃で２日間加熱した（又はマイクロ波反応については１６０℃で３０分間）。混合物を室温まで冷却し、メタノールで析出させる前に１０ｍＬのトルエンを加えた。固体をろ過により回収し、ソックスレー抽出（ＣＨ2Ｃｌ2、ＣＨＣｌ3、及びクロロベンゼン）及び繰り返し析出により精製した。溶媒を蒸発させ、残渣をクロロベンゼン中に溶解させ、メタノールで析出させた。固体をろ過により回収し、真空乾燥させて暗緑色固体としてのポリマー（７５ｍｇ、７０％）を得た。1H NMR (400 MHz, CDCl3) δ 8.18 (s, 2H), 7.09 (s, 2H), 4.83 (s, 2H), 2.91 (d, J = 7.3 Hz,4H), 2.31 (dd, J = 14.5, 7.2 Hz, 2H), 1.91 (s, 2H), 1.52 - 1.27 (m, 64H), 1.17 (t, J = 7.4 Hz, 3H), 0.92 (dd, J = 6.9, 5.4 Hz, 12H). 分析: C65H93F4N3S4の計算値: C, 69.66; H, 8.36; N, 3.75. 実測値 C, 69.29; H, 8.28; N, 3.90. Mn: 41.5KDa, Mw: 76.5KDa; PDI=1.84.
[80]Ｔ２−ＴＴｒｚＴは、マイクロ波反応又は従来の反応のいずれかにより合成できる。Ｎ2で保護したグローブボックス中で、モノマーＳ４（１０７．４ｍｇ、０．０９５ｍｍｏｌ）、［２，２’−ビチオフェン］−５，５’−ジイル）ビス（トリメチルスタンナン）（４６．８ｍｇ、０．０９５ｍｍｏｌ）、Ｐｄ2（ｄｂａ）3（１．１ｍｇ、０．００２ｍｍｏｌ）、及びＰ（ｏ−ｔｏｌ）3（２．４ｍｇ、０．００８ｍｍｏｌ）の混合物へ、１．６ｍＬのクロロベンゼンを加えた。次いで反応混合物を密封し１４５℃で２日間加熱した（又はマイクロ波反応については１６０℃で３０分間）。混合物を室温まで冷却し、メタノールで析出させる前に１０ｍＬのトルエンを加えた。固体をろ過により回収し、ソックスレー抽出（ＣＨ2Ｃｌ2、ＣＨＣｌ3、及びクロロベンゼン）及び繰り返し析出により精製した。溶媒を蒸発させ、残渣をクロロベンゼン中に溶解させ、メタノールで析出させた。固体をろ過により回収し、真空乾燥させて暗緑色固体としてのポリマー（７５ｍｇ、７２％）を得た。1H NMR (400 MHz, CDCl3) δ 8.19 (s, 2H), 7.26 (d, J = 3.7 Hz, 2H), 7.23 (d, J = 3.8 Hz, 2H), 4.83 (s, 2H), 2.92 (d, J = 6.5 Hz, 4H), 2.31 (dd, J = 14.5, 7.2 Hz, 2H), 1.92 (s, 2H), 1.55 - 1.26 (m, 64H), 1.18 (t, J = 7.4 Hz, 3H), 0.92 (dt, J = 7.0, 3.4 Hz, 12H). 分析: C65H95F2N3S4の計算値:: C, 71.97; H, 8.83; N, 3.87. 実測値 C, 70.58; H, 8.24; N, 4.48. Mn: 80.9KDa; Mw: 150.8KDa; PDI=1.86.
例３
ポリマーの特性評価
例３ａ
[81]光学的特性
[82]ポリマーのＤＣＢ溶液についてＣａｒｙ  ＵＶ−ｖｉｓ分光計を使用して実施例２のポリマーの光吸収測定を行った。吸収端を使用してポリマーのバンドギャップを見積もる。光吸収スペクトルを図１に示す。
【０１２２】
例３ｂ
[83]電子特性
[84]０．１Ｍテトラブチルアンモニウムヘキサフルオロホスファートの電解質溶液中でサイクリックボルタンメトリーを行い、作用電極及び対電極は共に白金電極とした。Ａｇ／ＡｇＣｌ電極を参照電極として使用した；Ｆｃ／Ｆｃ＋レドックス対を外部標準として使用した（図２ａ〜ｄに示す）。
【０１２３】
例４
[85]デバイスの作製
例４ａ
[86]光起電力電池の作製及び測定
[87]シート抵抗が約１５Ω／ｓｑｕａｒｅである、あらかじめパターン化されたＩＴＯ被覆ガラスを基材として使用した。石けんＤＩ水、ＤＩ水、アセトン、及びイソプロパノール中で順次超音波処理することによりこれを洗浄した。６０分間のＵＶ／オゾン処理後、ＺｎＯ前駆体溶液（ジエチル亜鉛）からスピンコーティングにより５０００ｒｐｍでＺｎＯ電子輸送層を調製した。様々な比のＣＢ／ＤＣＢ又はＣＢ／ＤＣＢ／ＤＩＯ中で活性層溶液を調製した（ポリマー濃度：７〜１２ｍｇ／ｍＬ）。ポリマーを完全に溶解させるため、活性層溶液を１００〜１２０℃のホットプレート上で少なくとも３時間撹拌するべきである。Ｎ2グローブボックス中で活性層を高温溶液から６００〜８５０ｒｐｍでスピンコーティングして約２５０〜３５０ｎｍの厚さを得た。次いでポリマー／フラーレンフィルムを、同じグローブボックス内の熱蒸着機の真空チャンバーへ移す前に、８０℃で５分間アニーリングした。３×１０-6Ｔｏｒｒの真空レベルにおいて、ＭｏＯ3又はＶ2Ｏ5の薄層（２０ｎｍ）をアノード中間層として成膜し、続いて１００ｎｍのＡｌを上部電極として成膜した。グローブボックス内でエポキシを使用してすべてのセルを封入した。Ｎｅｗｐｏｒｔソーラシミュレータを使用してＡＭ１．５Ｇ（１００ｍＷ／ｃｍ2）のもとでデバイスＪ−Ｖ特性を測定した。スペクトルの不一致を統一するために、標準Ｓｉダイオード（ＫＧ５フィルタを備える、ＰＶ  Ｍｅａｓｕｒｅｍｅｎｔより購入）を使用して光強度をキャリブレーションした。Ｋｅｉｔｈｌｅｙ  ２３６ソースメータユニットを使用してＪ−Ｖ特性を記録した。典型的なセルは約５．９ｍｍ2のデバイス面積を有し、これはデバイス面積に合わせた開口部を有する金属マスクによって画定される。標準Ｓｉダイオードを備えたＮｅｗｐｏｒｔ  ＥＱＥシステムを使用して、ＥＱＥを特性評価した。Ｎｅｗｐｏｒｔ  ３００Ｗ  ランプ光源から単色光を発生させた。本発明の教示におけるＯＰＶデバイスのＶｏｃ、Ｊｓｃ、ＦＦ、及びＰＣＥを以下の表にまとめる。
【０１２４】
[88]
【０１２５】
【表１】
2017534621.tif 000028
【０１２６】
[89]
例５
[90]（Ｅ）−６，６’−ビス（５−ブロモ−４−（２−オクチルドデシル）チオフェン−２−イル）−１，１’−ジオクチル−［３，３’−ビインドリニリデン］−２，２’−ジオン（Ｓ１１）の調製
【０１２７】
【化２４】
2017534621.tif 000029
【０１２８】
[91]２０ｍＬトルエン中の、Ｓ８（２５８ｍｇ、０．４ｍｍｏｌ）、Ｐｄ2（ｄｂａ）3（７ｍｇ、０．００８ｍｍｏｌ）、及びＰ（ｏ−ｔｏｌ）3（１０ｍｇ、０．０３ｍｍｏｌ）の溶液へ、Ｎ2下でＳ９（６５４ｍｇ、１．０ｍｍｏｌ）を加え、反応物を一晩還流させた。反応混合物を室温まで冷却した後、ＫＦの水溶液を加え、有機相を水で３回洗浄し、次いでＮａ2ＳＯ4で乾燥させた。溶媒を蒸発させ、残渣をフラッシュカラムクロマトグラフィー（溶離液：ｎ−ヘキサン／ＤＣＭ＝３：１）により精製して、暗色固体としてのＳ１０（３６８ｍｇ、７６％）を得た。
【０１２９】
[92]１０ｍＬ  ＣＨＣｌ3中のＳ１０（２４３ｍｇ、０．２ｍｍｏｌ）の溶液へ、０℃のＮＢＳ（７１ｍｇ、０．４ｍｍｏｌ）を加え、反応物を一晩撹拌し、混合物を水で３回洗浄し、次いでＮａ2ＳＯ4で乾燥させた。溶媒を蒸発させ、残渣をフラッシュカラムクロマトグラフィー（溶離液：ｎ−ヘキサン／ＤＣＭ＝３：１）により精製して、暗色固体としてのＳ１１を得た（２５０ｍｇ、８０％）。
【０１３０】
[93]
【０１３１】
【化２５】
2017534621.tif 000030
【０１３２】
[94]ＰＩＤ−ｆｆＴ４のポリマーについて：１０ｍＬの密封したチューブへ、モノマーＳ１１（２７．４ｍｇ、０．０２ｍｍｏｌ）、モノマー８（１０．６ｍｇ、０．０２ｍｍｏｌ）、トリス（ジベンジリデンアセトン）ジパラジウム（０．５ｍｇ）、トリ−ｏ−トリルホスフィン（１．０ｍｇ）、及びＣＢ（０．３ｍＬ）をＮ2下で加えた。混合物を１４０℃で２４時間強く撹拌した。室温まで冷却した後、反応混合物を１００ｍＬのメタノール中に注いだ。析出物を回収し、メタノール、アセトン、クロロホルム、クロロベンゼンにより順次ソックスレー抽出することによりさらに精製した。クロロベンゼン分画から固体としてポリマーを回収して、暗緑色固体としての生成物を得た（３８ｍｇ、７０％）。このポリマーＰＩＤ−ｆｆＴ４により効率が７％であるポリマー太陽電池が得られ、これはフッ素化が一切されていない対応するポリマーよりも著しく高い。
【０１３３】
[95]
【０１３４】
【化２６】
2017534621.tif 000031
【０１３５】
[96]ＰＤＰＰＴ２−ｆｆＴ２のポリマーについて：１０ｍＬの密封したチューブへ、モノマーＳ１２（２２．６ｍｇ、０．０２ｍｍｏｌ）、モノマー８（１０．６ｍｇ、０．０２ｍｍｏｌ）、トリス（ジベンジリデンアセトン）ジパラジウム（１．０ｍｇ）、トリ−ｏ−トリルホスフィン（２．０ｍｇ）、及びＣＢ（０．３ｍＬ）をＮ2下で加えた。混合物を１４０℃で２４時間強く撹拌した。室温まで冷却した後、反応混合物を１００ｍＬのメタノール中に注いだ。析出物を回収し、メタノール、アセトン、クロロホルムにより順次ソックスレー抽出することによりさらに精製した。クロロベンゼン分画から固体としてポリマーを回収して、暗緑色固体としての生成物を得た（１５ｍｇ、６５％）。
【０１３６】
[97]
【０１３７】
【化２７】
2017534621.tif 000032
【０１３８】
[98]ここで含まれる情報について、本発明の主題の正確な記述からの様々な変更は、以下の特許請求の範囲の精神及び範囲から逸脱することなく、本発明の主題が属する技術分野の業者にとって容易に明らかとなる。本発明の主題は、規定される手順、特性、又は成分に範囲が限定されると見なされず、なぜなら好ましい態様及び他の説明は本発明で提供される主題の特定の側面を単に例示するものであることを意図しているからである。実際に、化学、生化学、又は関連分野の業者にとって明らかである、本発明の主題を行うための記載される様式の様々な修正は、以下の特許請求の範囲内であることを意図している。
【図１】
2017534621.tif 000046
【図２】
2017534621.tif 000047
【図３】
2017534621.tif 000048
【国際調査報告】
2017534621.tif 000049
2017534621.tif 000050